(57)【要約】【課題】  より効果的にＳＯxを吸収することのできる排気浄化触媒を提供する。【解決手段】  触媒担持層と、この触媒担持層に担持された貴金属触媒とＳＯx吸収剤からなる排気浄化触媒において、前記触媒担持層が相対的に硫酸塩の保持力の低い部分と硫酸塩の保持力の高い部分が存在する硫酸塩の保持力の高低分布を示し、前記貴金属触媒が触媒担持層の相対的に硫酸塩の保持力の低い部分に担持され、この貴金属によって酸化されたＳＯxを相対的に硫酸塩の保持力の高い部分に拡散させて固定するようにする。【選択図】      図４
2005211862.tif 000002
【特許請求の範囲】
【請求項１】
触媒担持層と、この触媒担持層に担持された貴金属触媒とＳＯx吸収剤からなる排気浄化触媒であって、前記触媒担持層が相対的に硫酸塩の保持力の低い部分と硫酸塩の保持力の高い部分が存在する硫酸塩の保持力の高低分布を示し、前記貴金属触媒が触媒担持層の相対的に硫酸塩の保持力の低い部分に担持され、この貴金属によって酸化されたＳＯxを相対的に硫酸塩の保持力の高い部分に拡散させて固定する排気浄化触媒。
【請求項２】
触媒担持層と、この触媒担持層に担持された貴金属触媒とＳＯx吸収剤からなる排気浄化触媒であって、前記触媒担持層が相対的に塩基性の弱い部分と塩基性の強い部分が存在する塩基性の強弱分布を示し、前記貴金属触媒が触媒担持層の相対的に塩基性の弱い部分に担持され、この貴金属によって酸化されたＳＯxを相対的に塩基性の強い部分に拡散させて固定する排気浄化触媒。
【請求項３】
触媒担持層と、この触媒担持層に担持された貴金属触媒とＳＯx吸収剤からなる排気浄化触媒であって、前記触媒担持層が相対的に硫酸塩の分解温度の低い部分と硫酸塩の分解温度の高い部分が存在する硫酸塩の分解温度の高低分布を示し、前記貴金属触媒が触媒担持層の相対的に硫酸塩の分解温度の低い部分に担持され、この貴金属によって酸化されたＳＯxを相対的に硫酸塩の分解温度の高い部分に拡散させて固定する排気浄化触媒。
【請求項４】
前記触媒担持層が担体基材表面に被覆されており、前記貴金属触媒が排ガス流路側の触媒担持層表面上に担持されており、前記触媒担持層の硫酸塩の保持力の低い部分が排ガス流路側に、硫酸塩の保持力の高い部分が基材側に配置され、この触媒担持層の硫酸塩の保持力が表層に比べて深層の方が高く、触媒担持層表面において酸化されたＳＯxをこの相対的に硫酸塩の保持力の高い深層に拡散させて固定する、請求項１記載の排気浄化触媒。
【請求項５】
前記触媒担持層が相対的に硫酸塩の保持力の低い粒子と硫酸塩の保持力の高い粒子から形成され、前記貴金属触媒が硫酸塩の保持力の低い粒子上に担持され、この貴金属によって酸化されたＳＯxをこの相対的に硫酸塩の保持力の高い粒子に拡散させて固定する、請求項１記載の排気浄化触媒。
【発明の詳細な説明】
【技術分野】
【０００１】
本発明は、排ガス中に含まれるＳＯxを吸収し、ＮＯx吸蔵還元型触媒へのＳＯxの流入を防止することにより、いわゆる硫黄被毒を防止する排気浄化触媒に関する。
【背景技術】
【０００２】
従来より、自動車の排気浄化触媒として、排気ガス中のＣＯ及びＨＣの酸化とＮＯxの還元を同時に行って浄化する三元触媒が用いられている。このような三元触媒としては、例えばコージェライト等の担体基材にγ−アルミナからなる担持層を形成し、この担持層に白金（Ｐｔ）、パラジウム（Ｐｄ）、ロジウム（Ｒｈ）等の貴金属触媒を担持させたものが広く知られている。
【０００３】
一方、近年、地球環境保護の観点から、自動車等の内燃機関から排出される排気ガス中の二酸化炭素（ＣＯ2)が問題とされ、その解決策として酸素過剰雰囲気において燃料を燃焼させる、いわゆるリーンバーンが提案されている。このリーンバーンにおいては、燃費が向上するために燃料の使用量が低減され、その結果、燃焼排気ガスであるＣＯ2の発生を抑制することができる。
【０００４】
ところが従来の三元触媒は、空燃比（Ａ／Ｆ）が理論空燃比（ストイキ）において排気ガス中のＣＯ、ＨＣ、ＮＯxを同時に酸化・還元し、浄化するものであって、リーンバーン時の排気ガスの酸素過剰雰囲気においてはＣＯ及びＨＣを浄化する酸化反応が活発である反面、ＮＯxを浄化する還元反応は不活発となり、ＮＯxを浄化することができない。
【０００５】
そこでリーンバーンにおいて、常時は酸素過剰のリーン条件で燃焼させ、一時的にストイキ〜リッチ条件とすることにより排気ガスを還元雰囲気としてＮＯx浄化するシステムが開発された。このシステムにおいて、リーン雰囲気においてＮＯxを吸蔵し、ストイキ〜リッチ雰囲気において吸蔵されたＮＯxを放出するＮＯx吸蔵材を用いたＮＯx吸蔵還元型の排気浄化触媒が提案されている。このような触媒を用いれば、空燃比をリーン側からパルス状にストイキ〜リッチ側となるように制御することにより、リーン側ではＮＯxがＮＯx吸蔵材に吸蔵され、それがストイキ〜リッチ側において放出されてＨＣやＣＯ等の還元性成分と反応して浄化されるため、リーンバーンエンジンからの排気ガスであってもＮＯxを効率よく浄化することができる。
【０００６】
ところが、燃料中には微量ながら硫黄成分が含まれており、これが燃焼時に酸化し、又は触媒上で酸化されてＳＯxが生成する。このＳＯxは酸性であり、一方ＮＯx吸蔵材は塩基性であり、従ってＳＯxはＮＯx吸蔵材と反応して硫酸塩を形成する。その結果、ＮＯx吸蔵材のＮＯx吸蔵能力が失われ、ＮＯx浄化能が低下することになる。この現象はＮＯx吸蔵材の硫黄被毒として知られている。
【０００７】
この問題を解決するため、ＮＯx吸蔵材の上流の排気ガス流路内にＳＯx吸収剤を配置し、リーン混合気が燃焼せしめられたときにＳＯxをＳＯx吸収剤に吸収し、混合気がリーンからリッチに切り替えられたときにＳＯx吸収剤からＳＯxを放出する排気浄化装置が提案されている（例えば、特許文献１参照）。
【０００８】
また、ＮＯx吸蔵還元型排気浄化触媒において、触媒担持層を二層構造とし、上層のＰｔ濃度を下層のＰｔ濃度よりも高くすることにより、上層においてＳＯxを捕捉し、下層へのＳＯxの拡散を防止することが提案されている（例えば、特許文献２参照）。
【０００９】
【特許文献１】特開平６−１７３６５２号公報
【特許文献２】特開２００１−７０７９０号公報
【発明の開示】
【発明が解決しようとする課題】
【００１０】
ところが、上記の従来の排気浄化触媒では、捕捉したＳＯx量が増加すると、十分にＳＯxを捕捉することができなくなり、ＳＯx捕捉率が低下する。特に排気温が低い条件ではこのＳＯx捕捉率の低下は顕著である。そこで、従来の排気浄化触媒では、リーン雰囲気において捕捉したＳＯxを、ストイキ〜リッチ雰囲気において離脱させており、ＳＯxを放出しやすいことも考慮して設計されていた。
【００１１】
一方、近年、燃料中の硫黄分は大きく低減され、その結果、ＳＯx吸収剤において、ＳＯxの放出という再生を行わなくても十分にＳＯx吸収能を維持することができるようになっている。
【００１２】
しかしながら、従来の触媒では、ＮＯx吸蔵剤の硫黄被毒を防止するために、触媒担持層の表面付近でＳＯxを捕捉するようにしており、この場合、ＳＯxの放出という再生を行わないと、触媒担持層全体を利用することができず、十分な量のＳＯxを捕捉することができない。
【００１３】
本発明は、触媒担持層全体を効果的に利用し、ＳＯxの放出という再生を行うことなく十分にＳＯxを捕捉することのできる排気浄化触媒を提供することを目的とする。
【課題を解決するための手段】
【００１４】
上記問題点を解決するために１番目の発明によれば、触媒担持層と、この触媒担持層に担持された貴金属触媒とＳＯx吸収剤からなる排気浄化触媒において、前記触媒担持層が相対的に硫酸塩の保持力の低い部分と硫酸塩の保持力の高い部分が存在する硫酸塩の保持力の分布を示し、前記貴金属触媒が触媒担持層の相対的に硫酸塩の保持力の低い部分に担持され、この貴金属によって酸化されたＳＯxを相対的に硫酸塩の保持力の高い部分に拡散させて固定するようにしている。
【００１５】
上記問題点を解決するために２番目の発明によれば、触媒担持層と、この触媒担持層に担持された貴金属触媒とＳＯx吸収剤からなる排気浄化触媒において、前記触媒担持層が相対的に塩基性の弱い部分と塩基性の強い部分画存在する塩基性の強弱分布を示し、前記貴金属触媒が触媒担持層の相対的に塩基性の弱い部分に担持され、この貴金属によって酸化されたＳＯxを相対的に塩基性の強い部分に拡散させて固定するようにしている。
【００１６】
上記問題点を解決するために３番目の発明によれば、触媒担持層と、この触媒担持層に担持された貴金属触媒とＳＯx吸収剤からなる排気浄化触媒において、前記触媒担持層が相対的に硫酸塩の分解温度の低い部分と硫酸塩の分解温度の高い部分が存在する硫酸塩の分解温度の高低分布を示し、前記貴金属触媒が触媒担持層の相対的に硫酸塩の分解温度の低い部分に担持され、この貴金属によって酸化されたＳＯxを相対的に硫酸塩の分解温度の高い部分に拡散させて固定するようにしている。
【００１７】
上記問題点を解決するために４番目の発明によれば、１番目の発明において、前記触媒担持層が担体基材表面に被覆されており、前記貴金属触媒が排ガス流路側の触媒担持層表面上に担持されており、前記触媒担持層の硫酸塩の保持力の低い部分が排ガス流路側に、硫酸塩の保持力の高い部分が基材側に配置され、この触媒担持層の硫酸塩の保持力が表層に比べて深層の方が高く、触媒担持層表面において酸化されたＳＯxをこの相対的に硫酸塩の保持力の高い深層に拡散させて固定するようにしている。
【００１８】
上記問題点を解決するために５番目の発明によれば、１番目の発明において、前記触媒担持層が相対的に硫酸塩の保持力の低い粒子と硫酸塩の保持力の高い粒子から形成され、前記貴金属触媒が硫酸塩の保持力の低い粒子上に担持され、この貴金属によって酸化されたＳＯxをこの相対的に硫酸塩の保持力の高い粒子に拡散させて固定するようにしている。
【発明の効果】
【００１９】
本発明の排気浄化触媒では、捕捉されたＳＯxがより硫酸塩の保持力の高い部位に拡散移動し、そこで固定されるため、担持層全体をＳＯx捕捉に利用することができる。特に、担持層の硫酸塩の保持力を表層に比べて深層の方が高いようにすることにより、表面において吸着したＳＯxがより硫酸塩の保持力の高い深層に拡散移動することにより、より効率的にＳＯxの酸化、捕捉を行うことができる。
【発明を実施するための最良の形態】
【００２０】
本発明の排気浄化触媒は、触媒担持層と、この触媒担持層に担持された貴金属触媒とＳＯx吸収剤から構成される。触媒担持層は、従来の触媒において担持層（あるいはウォッシュコート）として一般に用いられている酸化物多孔体より構成され、このような酸化物多孔体としては、アルミナ、シリカ、ジルコニア、シリカ−アルミナ、ゼオライト等が用いられる。
【００２１】
貴金属触媒としては、従来三元触媒として用いられている白金（Ｐｔ）、ロジウム（Ｒｈ）、パラジウム（Ｐｄ）、イリジウム（Ｉｒ）、あるいはルテニウム（Ｒｕ）等が例示され、これらのうち１種もしくは複数種を用いることができる。この貴金属触媒の担持量は、通常の担持量、例えば触媒担持層に対して0.1〜10wt％とすることが好ましい。0.1wt％未満では十分な触媒活性が得られず、10wt％を越えても活性向上はわずかであり、高価となるのみであるからである。
【００２２】
ＳＯx吸収剤としては、硫酸塩を形成することができる物質を用いることができ、アルカリ金属、アルカリ土類金属、希土類元素、及び遷移金属より選ばれる少なくとも１種が例示される。これらのＳＯx吸収剤は単独で、あるいは酸化物として、さらには触媒担持層を構成する酸化物と複合酸化物を形成して触媒担持層に担持される。このＳＯx吸収剤の担持量は、通常の担持量、例えば触媒担持層に対して２０wt％とすることが好ましい。
【００２３】
以上の成分より構成される本発明の排気浄化触媒は、前記触媒担持層が相対的に硫酸塩の保持力の低い部分と硫酸塩の保持力の高い部分が存在する硫酸塩の保持力の高低分布を有し、前記貴金属触媒が触媒担持層の相対的に硫酸塩の保持力の低い部分に担持されていることを特徴とする。
【００２４】
このように触媒担持層に硫酸塩の保持力の分布を設ける理由を以下に説明するが、その前にＳＯx吸収剤へのＳＯxの吸収メカニズムを説明する。このメカニズムは必ずしも明らかではないが、図１に示すようなメカニズムで行われていると考えられる。このメカニズムについて、触媒担持層上に白金（Ｐｔ）及びバリウム（Ｂａ）を担持させた場合を例にとって説明するが、他の貴金属触媒、アルカリ金属、アルカリ土類金属等を用いても同様なメカニズムとなる。
【００２５】
すなわち、流入排気ガスがかなりリーンになると、流入は希ガス中の酸素濃度が大幅に増大し、図１に示されるようにこれら酸素がＯ2-の形で白金Ｐｔの表面に付着する。一方、流入排気ガス中のＳＯは白金Ｐｔの表面上でＯ2-と反応し、ＳＯ3となる。次いで生成されたＳＯ3の一部は白金Ｐｔ上でさらに酸化されつつ触媒担持層内でＳＯx吸収剤に吸収されて酸化バリウムＢａＯと結合しながら、硫酸イオンＳＯ42-の形で拡散し、安定な硫酸塩ＢａＳＯ4を形成する。
【００２６】
以上のようなメカニズムによりＳＯxはＳＯx吸収剤に吸収され硫酸塩として捕捉されると考えられるが、ＳＯx捕捉率はＳＯx吸収剤によって異なり、例えばＳＯx吸収剤としてＢａとＬｉを用いた場合を比較すると、図２に示すように、ＳＯx吸収剤としてＬｉを担持させた触媒のほうがＳＯx吸収剤としてＢａを担持させた触媒よりＳＯx捕捉率は高かった。ところが、この両方の触媒を600℃に加熱すると、図３に示すように、Ｌｉ担持触媒体は1000秒程度においてＳＯxを放出したのに対し、Ｂａ担持触媒は2000秒を越えてもＳＯxを放出することなく保持しており、ＳＯxとの結合力はＬｉよりもＢａのほうが高く、ＳＯxとの結合力はＳＯx捕捉率とは逆の結果となっている。これは、ＳＯx吸収剤としてＢａを含む触媒は、触媒表面にＳが強く吸着し、この吸着されたＳＯxの存在により触媒内部に存在するＢａがＳＯxの捕捉に寄与しないのに対し、Ｌｉ担持触媒ではＳＯxとの結合力がそれほど高くなく、表面で捕捉されたＳＯxが触媒内部に拡散移動し、触媒層の内部に存在するＬｉもＳＯxの捕捉に寄与し、触媒層全体を利用してＳＯxを捕捉するため、ＳＯx捕捉率が高くなると考えられる。
【００２７】
従来の触媒では、硫酸塩を強く結合させることを目的として設計されており、従って捕捉された硫酸塩は触媒担持層表面に強く吸着し、担持層内部に拡散し難いため、表面におけるＳ濃度が増加し、ＳＯx捕捉率が低下する。特に低温では硫酸イオンが拡散し難いためＳＯx捕捉率の低下が顕著になる。
【００２８】
ところが本発明では、触媒担持層に相対的に硫酸塩の保持力の低い部分と硫酸塩の保持力の高い部分が存在する硫酸塩の保持力の高低分布を設け、貴金属触媒を触媒担持層の相対的に硫酸塩の保持力の低い部分に担持させているため、貴金属触媒上で酸化され、生成した硫酸イオンはまず硫酸塩の保持力の低い部分に流入するが、ＳＯx-を捕捉する力が強い、すなわち硫酸塩の保持力の高い部分に拡散し、そこで硫酸塩として固定される。すなわち、触媒担持層の貴金属触媒が存在する部位には硫酸塩が存在せず、あらたに生成した硫酸イオンはすみやかに触媒担持層中に流入することができ、結果として触媒担持層全体をＳＯxの捕捉に利用し、ＳＯx捕捉量を大きくすることができるのである。
【００２９】
このように触媒担持層に硫酸塩の保持力の高低分布を設けるためには、例えば、触媒担持層を、硫酸塩の保持力の高い物質を用いて形成した層と硫酸塩の保持力の低い物質を用いて形成した層からなる多層構造とする。具体的には、硫酸塩の保持力の低い層／硫酸塩の保持力の高い層の組み合わせの例として、（Ｌｉ＋アルミナ）／（Ｌｉ＋ＢａＣＯ3）、（Ｌｉ＋ＬａＺｒＯx）／（Ｌｉ＋ＬａＺｒＯx＋ＢａＣＯ3）、（Ｌｉ＋ＣａＺｒＯx）／（Ｌｉ＋ＣａＺｒＯx＋ＢａＣＯ3）、（Ｌｉ＋Ｋ＋アルミナ）／（Ｌｉ＋Ｋ＋ＢａＣＯ3）、（Ｎａ＋アルミナ）／（Ｎａ＋ＢａＣＯ3）、（Ｌｉ＋Ｋ＋をＬａＺｒＯx）／（Ｌｉ＋Ｋ＋ＬａＺｒＯx＋ＢａＣＯ3）、（Ｌｉ＋ＢａＣＯ3＋アルミナ）／（Ｌｉ＋ＢａＣＯ3）等を用いることができる。あるいは、硫酸塩の保持力の低い物質から形成した粒子と硫酸塩の保持力の高い物質から形成した粒子の組み合わせより触媒担持層を形成してもよい。また、触媒担持層中に担持させるＳＯx吸収剤を硫酸塩の保持力の低い物質と硫酸塩の保持力の高い物質を用い、その両者の物質の配置により触媒担持層中に硫酸塩の保持力の高低分布を設けることもでき、あるいは硫酸塩の保持力を有するＳＯx吸収剤の量を触媒担持層中において相対的に変えることにより硫酸塩の保持力の高低分布を設けることもできる。
【００３０】
この硫酸塩の保持力とは、ＳＯx吸収剤とＳＯxとの反応によって硫酸塩が形成しやすいこと、あるいは形成した硫酸塩が分解しにくいことを意味する。硫酸塩の形成しやすさの指標としては、ＳＯx吸収剤の塩基性が挙げられる。この塩基性とはイオン化ポテンシャルの強弱として考えられ、塩基性が強いとプラスイオンになる力が強く、すなわちマイナスイオンであるＳＯx-を捕捉する力が強く、従って塩基性が強いほどＳＯxの捕捉量を大きく確保することができる。
【００３１】
また、硫酸塩の分解しにくさの指標としては、硫酸塩の分解温度が上げられ、分解温度が高いほど分解しにくいこと、すなわち硫酸塩の保持力が高いことを意味する。各種元素の硫酸塩の分解温度を以下に示す。
【００３２】
【表１】
2005211862.tif 000003
【００３３】
図４に本発明の排気浄化触媒の具体的態様を示す。この排気浄化触媒１は、担体基材２と、この担体基材２上に被覆された触媒担持層３から構成されている。なお、図示していないが、触媒担持層３の表面、すなわち担体基材２と反対側の排気ガス流路側には貴金属触媒が担持され、触媒担持層３中にはＳＯx吸収剤が担持されている。
【００３４】
担体基材２としては、コーディエライト等の耐熱性セラミックスからなるモノリス担体基材、金属箔製のメタル担体基材等を用いることができる。貴金属属触媒及びＳＯx吸収剤は上記のものを用いることができる。
【００３５】
触媒担持層３は酸化物多孔体より構成され、さらに下層４と上層５から構成される。ここで、担体基材側の下層４は、排気ガス流路側の上層５より相対的に硫酸塩の保持力が高く、上層５の表面において生成した硫酸イオンはより硫酸塩の保持力の高い下層４に拡散し、下層４において硫酸塩として捕捉される。この上層５／下層４を構成する材料としては、上記の組み合わせ、すなわち（Ｌｉ＋アルミナ）／（Ｌｉ＋ＢａＣＯ3）、（Ｌｉ＋ＬａＺｒＯx）／（Ｌｉ＋ＬａＺｒＯx＋ＢａＣＯ3）、（Ｌｉ＋ＣａＺｒＯx）／（Ｌｉ＋ＣａＺｒＯx＋ＢａＣＯ3）、（Ｌｉ＋Ｋ＋アルミナ）／（Ｌｉ＋Ｋ＋ＢａＣＯ3）、（Ｎａ＋アルミナ）／（Ｎａ＋ＢａＣＯ3）、（Ｌｉ＋Ｋ＋をＬａＺｒＯx）／（Ｌｉ＋Ｋ＋ＬａＺｒＯx＋ＢａＣＯ3）、（Ｌｉ＋ＢａＣＯ3＋アルミナ）／（Ｌｉ＋ＢａＣＯ3）等を用いることができる。また、下層４中のＳＯx吸収剤（これは一般に硫酸塩保持力を示す）の量を上層５中よりも多くしてもよい。さらには、下層４中のＳＯx吸収剤を上層５中のＳＯx吸収剤よりも硫酸塩の保持力の高い物質を用いてもよい。なお、この態様では、触媒担持層を２層構造としたが、上層よりも下層が相対的に硫酸塩の保持力が高くできれば、３層以上としてもよい。
【００３６】
このように触媒担持層３の下層４を上層５よりも硫酸塩の保持力を高くすることにより、排気ガスと接する上層の表面において酸化されて形成した硫酸イオンは、より硫酸塩の保持力の高い下層側への拡散が促進され、上層、特に排気ガスと接触する表面付近に硫酸塩が蓄積することがなく、触媒担層の深部までＳＯx捕捉に利用され、ＳＯx吸収量を大きくすることができる。
【００３７】
この排気浄化触媒は一般的な方法により製造することができる。すなわち、担体基材にウェットコート法等によりまず下層を形成し、次いで上層を形成し、それに貴金属触媒及びＳＯx吸収剤を担持すればよい。あるいは、多孔質酸化物粉末にあらかじめ貴金属触媒を担持した粉末を用いて触媒担持層を形成し、それにＳＯx吸収剤を担持させてもよい。また、貴金属触媒を担持させた多孔質酸化物粉末とＳＯx吸収剤を担持させた多孔質酸化物粉末を混合し、その混合粉末から触媒担持層を形成してもよい。
【００３８】
多孔質酸化物又は触媒担持層に貴金属触媒を担持させるには、貴金属塩等の貴金属化合物の水溶液を用い、従来行われている吸着担持法あるいは吸水担持法等により担持させることができる。また、ＳＯx吸収剤を担持させるには、アルカリ金属等のＳＯx吸収剤の酢酸塩等の水溶液を用い、吸水担持法等により担持させることができ、又は触媒担持層を構成する酸化物とＳＯx吸収剤との複合酸化物を、ゾルゲル法、共沈法等により形成してもよい。
【００３９】
図５は、本発明の排気浄化触媒の他の態様を示す。この排気浄化触媒の触媒担持層は、相対的に硫酸塩の保持力の低い粒子（例えばＬｉＫ担持Ａｌ２Ｏ３）６と相対的に硫酸塩の保持力の高い粒子（例えばＬｉＫ担持Ａｌ２Ｏ３）７から構成され、相対的に硫酸塩の保持力の低い粒子６の表面に貴金属触媒８が担持されている。図示していないが、ＳＯx吸収剤はこの両方の粒子に担持されている。このような硫酸塩の保持力の異なる粒子の組み合わせから触媒担持層を構成することにより、貴金属触媒により酸化されて形成した硫酸イオンは硫酸塩の保持力の高い粒子側に移動拡散し、固定化され、貴金属触媒の周囲に硫酸塩が蓄積してＳＯxの吸収を阻害することがなく、ＳＯx吸収量を大きくすることができる。
【００４０】
この排気浄化触媒は、貴金属触媒を担持させた相対的に硫酸塩の保持力の低い多孔質酸化物粉末と、ＳＯx吸収剤を担持させた相対的に硫酸塩の保持力の高い多孔質酸化物粉末を混合し、その混合粉末から担体基材上に触媒担持層を形成することにより製造することができる。
【産業上の利用可能性】
【００４１】
本発明の排気浄化触媒は、内燃機関の排気浄化装置において、機関排気通路内に設置することにより、排気ガス中の硫黄分を効果的に除去することができる。特に、ＮＯx吸蔵還元触媒と組み合わせ、排気通路の上流側に本発明の排気浄化触媒を、そして下流側にＮＯx吸蔵還元触媒を配置し、その間において炭化水素等の還元剤を供給する還元剤供給弁を配置することにより、平均空燃比がリーンの状態で燃焼される機関から排出される排気ガス中のＳＯxを本発明の排気浄化触媒で捕捉し、ＮＯxをＮＯx吸蔵還元触媒において捕捉し、還元剤供給弁から還元剤をＮＯx吸蔵還元触媒に供給することにより、ＮＯx吸蔵還元触媒に流入する排気ガスはリッチとなり、ＮＯxが放出され、還元される。
【図面の簡単な説明】
【００４２】
【図１】ＳＯxの吸収メカニズムを説明する図である。
【図２】ＢａとＬｉのＳＯx捕捉率を示すグラフである。
【図３】600℃昇温時のＢａとＬｉのＳＯ放出時間を示すグラフである。
【図４】本発明の排気浄化触媒の１態様の構成を示す図である。
【図５】本発明の排気浄化触媒の他の態様の構成を示す図である。
【符号の説明】
【００４３】
１…排気浄化触媒
２…担体基材
３…触媒担持層
４…下層
５…上層
６…硫酸塩の保持力の低い粒子
７…硫酸塩の保持力の高い粒子
８…貴金属触媒
【図１】
2005211862.tif 000004
【図２】
2005211862.tif 000005
【図３】
2005211862.tif 000006
【図４】
2005211862.tif 000007
【図５】
2005211862.tif 000008